【手続補正書】
【提出日】平成26年7月8日(2014.7.8)
【手続補正１】
【補正対象書類名】特許請求の範囲
【補正対象項目名】全文
【補正方法】変更
【補正の内容】
【特許請求の範囲】
【請求項１】
ナノ積層黄銅コーティングを含む品物を調製するための方法であって、以下：
（ａ）マンドレル、またはプラスチック、または導電性のプラスチック、またはポリマー基材を提供すること；
（ｂ）マンドレルの少なくとも一部または導電性プラスチックもしくはポリマー基材の少なくとも一部を、亜鉛および銅の金属イオンを含み、さらに任意で追加の金属イオンを含む電解液に接触させること（ただし、前記電解液はアノードと接触しているものとする）；および
（ｃ）マンドレルまたはプラスチック基材もしくはポリマー基材およびアノードを渡って電流を印加し、所望の厚さならびに電着種および／または電着種微細構造の周期的層を有するナノ積層黄銅コーティングを生成するために、電流の振幅、電流の周波数、平均電流、交流のオフセット、正電流と負電流およびこれらの組合せの比率、電解液温、電解質添加剤濃度、または電解攪拌の１つまたは複数を時間で変化させ；
前記周期的層はそれぞれ約２ｎｍから約２０００ｎｍの厚さを有し；および
前記品物が所望の厚さに実質的に同等の厚さを有する均一の黄銅コーティングを電着された前記導電性プラスチックもしくはポリマー基材の最大の引張強度、曲げ弾性率、弾性率および／または剛性率よりも高い最大の引張強度、曲げ弾性率、弾性率および／または剛性率を有し、均一の黄銅コーティングが前記ナノ積層黄銅コーティングの組成に実質的に同等の組成を有する方法。
【請求項２】
ステップ（ｃ）の後に、さらに：
（ｄ）前記ナノ積層コーティングの第２の所望の厚さおよび仕上げが達成されるまで、ナノ積層コーティングを任意で選択的にエッチングすること
を含む、請求項１に記載の方法。
【請求項３】
前記プラスチックまたはポリマー基材が：ＡＢＳ、ＡＢＳ/ポリアミドブレンド、ＡＢＳ／ポリカーボネートブレンド、ポリアミド、ポリエチレンイミン、ポリエーテルケトン、ポリエーテルエーテルケトン、ポリアリールエーテルケトン、エポキシ、エポキシブレンド、ポリエチレン、またはポリカーボネートを１つまたは複数を含むことを特徴とする、請求項１または２に記載の方法。
【請求項４】
前記プラスチックまたはポリマー基材がガラスまたは鉱物充填剤を含むことを特徴とする、請求項１から３のいずれか一項に記載の方法。
【請求項５】
前記プラスチックまたはポリマー基材が炭素繊維および／またはガラス繊維によって強化されていることを特徴とする、請求項１から３のいずれか一項に記載の方法。
【請求項６】
ナノ積層黄銅の品物または品物のナノ積層黄銅コンポーネントを作り出すために、マンドレルからコーティングを分離することをさらに含む、ナノ積層黄銅コーティングから分離可能なマンドレル上でナノ積層黄銅コーティングが調製されることを特徴とする、請求項１に記載の方法。
【請求項７】
コーティングが５０より多い周期的層を含むことを特徴とする、前記請求項１から６のいずれか一項の請求項に記載の方法。
【請求項８】
前記周期的層の各々が約５ｎｍから約２００ｎｍの厚さを有することを特徴とする、請求項１から７のいずれか一項に記載の方法。
【請求項９】
請求項１から８のいずれか一項に記載の方法により調製される品物。
【請求項１０】
所望の厚さおよび：
（ａ）電着層の周期的層；および／または
（ｂ）電着種微細構造の周期的層；
を有するナノ積層黄銅コンポーネントまたはナノ積層黄銅コーティングを含み、前記周期的層が任意で追加の金属または半金属を含み；および
前記ナノ積層黄銅コンポーネントまたはナノ積層黄銅コーティングが５０より多い周期的層を含むことを特徴とする品物。
【請求項１１】
前記品物がナノ積層黄銅コンポーネントであるとき、該品物がコンポーネントから分離可能なマンドレルをさらに含み；または前記品物がナノ積層黄銅コーティングであるとき、該コーティングがプラスチックまたはポリマー基材の表面の少なくとも一部の上に存在することを特徴とする、請求項１０に記載の品物。
【請求項１２】
プラスチックまたはポリマー基材上の前記ナノ積層黄銅コーティングが、所望の厚さに実質的に同等の厚さを有する均一の黄銅コーティングを電着された前記導電性プラスチックまたはポリマー基材の最大の引張強度、曲げ弾性率、弾性率、および／または剛性率よりも高い最大の引張強度、曲げ弾性率、弾性率、および／または剛性率を有し、前記ナノ積層黄銅コーティングの組成に実質的に同等の組成を有することを特徴とする、請求項１１に記載の品物。
【請求項１３】
ＡＢＳ、ＡＢＳ／ポリアミドブレンド、ＡＢＳ／ポリカーボネートブレンド、ポリアミド、ポリエチレンイミン、ポリエーテルケトン、ポリエーテルエーテルケトン、ポリアリールエーテルケトン、エポキシ、エポキシブレンド、ポリエチレン、またはポリカーボネートの１つまたは複数を含み；および
前記プラスチックまたはポリマー基材が、ガラスまたは鉱物充填剤を任意で含み、または前記プラスチックまたはポリマー基材が炭素繊維および／またはガラス繊維によって任意で強化されることを特徴とする、請求項１１または１２に記載の品物。
【請求項１４】
最外層を含む、請求項１０から１３のいずれか一項に記載の品物であって、前記最外層が金属または合金を含み、そのどちらも前記周期的層のいずれよりも不活性である品物。
【請求項１５】
ナノ積層黄銅コンポーネントが、前記ナノ積層黄銅コーティングの組成に実質的に同等の組成を有する均一な黄銅合金から形成される黄銅コンポーネントより少なくとも１０％、２０％または３０％高い最大引張強度を示すことを特徴とする、請求項１０に記載の品物。
【請求項１６】
前記プラスチックまたはポリマー基材上に存在する前記ナノ積層黄銅コーティングが、ナノ積層黄銅コーティングの断面積が５％であるとき、前記コーティングを施されていない前記プラスチックまたはポリマー基材と比較して、曲げ弾性率の約３倍の増加を示すことを特徴とする、請求項１１から１３のいずれか一項に記載の品物。
【請求項１７】
前記プラスチックまたはポリマー基材上に存在する前記ナノ積層黄銅コーティングが、ナノ積層黄銅コーティングの断面積が１０％であるとき、前記コーティングを施されていない前記プラスチックまたはポリマー基材と比較して、曲げ弾性率の約４倍の増加を示すことを特徴とする、請求項１１から１３のいずれか一項に記載の品物。
【請求項１８】
ナノ積層黄銅コンポーネントまたはナノ積層黄銅コーティングの弾性率が６０、６５、７０、７５、８０、９０、１００、１１０、１２０、１３０、１４０、１５０、１６０、１８０、２００、２２０、２４０、２５０または３００ＧＰａであることを特徴とする、請求項１１から１３のいずれか一項に記載の品物。
【請求項１９】
ナノ積層黄銅コンポーネントまたはナノ積層黄銅コーティングの弾性率が約６０から約１００、または約８０から約１２０、または約１００から約１４０、または約１２０から約１４０、または約１３０から約１７０、または約１４０から約２００、または約１５０から約２２５、または約１７５から約２５０、または約２００から約３００ＧＰａであることを特徴とする、請求項１１から１３のいずれか一項に記載の品物。
【請求項２０】
前記コーティングを施されていない前記プラスチックまたはポリマー基材と比較して、前期プラスチックまたはポリマー基材上のナノ積層黄銅コーティングが、ナノ積層黄銅コーティングの断面積が約１０％のとき、剛性に約２．８倍を超える増加を示し、前記コーティングの断面積が約１５％のとき、剛性に約４倍以上の増加を示し、前記コーティングの断面積が約２０％のとき、剛性に約７倍以上の増加を示すことを特徴とする、請求項１１から１３のいずれか一項に記載の品物。